(57)【特許請求の範囲】
【請求項１】
第１のスチレン系樹脂と、臭素化スチレン−ブタジエンブロックポリマー（臭素化ポリマー溶液となっているものを除く）と、安定剤とを押出機のバレル温度１８０℃以下、比エネルギー０．５０ｋＷｈ／ｋｇ以下、スクリューの有効長Ｌと外径Ｄの比（Ｌ／Ｄ）が５２以下の条件で混練する、
熱重量分析による５％重量減少温度が２５５℃以上、２７０℃以下である難燃剤組成物の製造方法。
【請求項２】
スクリュー１回転当たりの吐出量（Ｑ／Ｎ）が０．６ｋｇ／Ｈｒ／ｒｐｍ以上である押出機で混練することによって得られる請求項１に記載の難燃剤組成物の製造方法。
【請求項３】
臭素化スチレン−ブタジエンブロックポリマー１００重量部に対して、第１のスチレン系樹脂を２０重量部以上、２００重量部以下、及び、安定剤を５重量部以上、７５重量部以下含有する請求項１または２に記載の難燃剤組成物の製造方法。
【請求項４】
前記安定剤が、エポキシ化合物、フェノール系安定剤、ホスファイト系安定剤、及び多価アルコール部分エステルよりなる群から選ばれる１種以上である請求項１〜３のいずれかに記載の難燃剤組成物の製造方法。
【請求項５】
請求項１〜４のいずれかに記載の方法によって難燃剤組成物を製造し、前記難燃剤組成物と、第２のスチレン系樹脂と、発泡剤とを含む混合物を押出発泡するスチレン系樹脂押出発泡体の製造方法。
【請求項６】
前記混合物が、さらに第２の安定剤を含有する請求項５に記載のスチレン系樹脂押出発泡体の製造方法。
【発明の詳細な説明】
【技術分野】
【０００１】
本発明は、外観に優れ、更に熱安定性及び難燃性を両立するスチレン系樹脂押出発泡体に用いられる難燃剤組成物、及び、この難燃剤組成物を用いたスチレン系樹脂押出発泡体に関する。
【背景技術】
【０００２】
スチレン系樹脂を押出機等にて加熱溶融し、次いで発泡剤を添加し、冷却し、これを低圧領域に押し出すことにより、スチレン系樹脂押出発泡体を連続的に製造する方法は、既に知られている。このスチレン系樹脂押出発泡体は、ＪＩＳ  Ａ９５１１記載の押出スチレンフォーム保温板の燃焼性規格を満たす必要があるため、通常、難燃剤を含む。
【０００３】
スチレン系樹脂押出発泡体に用いられる難燃剤には、一般的なスチレン系樹脂の押出加工条件である２３０℃付近の温度で分解しないことが求められる。押出加工時に難燃剤が分解すると、樹脂の劣化が引き起こされるため、得られるスチレン系樹脂押出発泡体の成形性が悪化する、或いはスチレン系樹脂押出発泡体のセル径が制御し難くなる等の悪影響が生じるためである。また、難燃剤には、高温下、スチレン系樹脂が分解する前に効率良く分解するとの特性が求められる。一般的なスチレン系樹脂は３００℃付近で分解し始めるが、このスチレン系樹脂の分解温度よりも低い温度で難燃剤が分解することによって、スチレン系樹脂押出発泡体の難燃性を向上できるためである。さらに製品コストや、得られるスチレン系樹脂押出発泡体の成形性の観点からは、少量で難燃性を向上できる必要がある。
【０００４】
このような背景から、スチレン系樹脂押出発泡体に用いられる難燃剤としては、ヘキサブロモシクロドデカン（以下、「ＨＢＣＤ」と称する。）が広く用いられてきた。ＨＢＣＤは、押出加工条件下では比較的安定であり、且つ、高温下、スチレン系樹脂が分解する前に効率良く分解することが知られており、さらに少量で高度な難燃性を発現できる。しかしながら、ＨＢＣＤは、難分解性であり、高蓄積性を示すため、環境衛生上好ましくない。
【０００５】
そこで、ＨＢＣＤに代わる難燃剤として、従来の低分子型の難燃剤に取って代わり、ポリマー型の難燃剤が提案されている（特許文献１、２）。しかし、このポリマー型難燃剤は熱安定性に問題があり、一般的なスチレン系樹脂の押出加工条件下でも熱分解・熱劣化し、変色して、発泡体の外観不良を引き起こす場合があった。
【０００６】
ところで、ポリマー型難燃剤をスチレン系樹脂に配合して発泡体を成形する方法として、直接スチレン系樹脂に添加して押出発泡する方法や（特許文献２）、先ずスチレン系樹脂に配合して濃縮物ペレットを調製した後、スチレン系樹脂ペレットと混合し、発泡体を形成する方法（特許文献１）が知られている。しかし、特許文献１で得られる発泡体の外観は明らかでない。
【先行技術文献】
【特許文献】
【０００７】
【特許文献１】国際公開第２００７／０５８７３６号
【特許文献２】国際公開第２０１０／０８０２８５号
【発明の概要】
【発明が解決しようとする課題】
【０００８】
本発明は、上記事情に鑑みてなされたものであり、その目的は、ポリマー型難燃剤を用いた場合にも、難燃性、環境適合性を付与するだけでなく、押出加工条件下でのポリマー型難燃剤の分解を防止し、外観も良好なスチレン系樹脂発泡体の成形技術を提供することにある。
【課題を解決するための手段】
【０００９】
本発明者らは、前記課題を解決するために鋭意研究を重ねた結果、ポリマー型難燃剤を予めスチレン系樹脂、安定剤と共に混練して難燃剤組成物を調製する場合に、混練時の温度と付与する比エネルギーを適切に制御すると、難燃剤組成物の熱安定性を改善できること、そして、このような難燃剤組成物をさらにスチレン系樹脂、発泡剤と配合して発泡体とすることで、難燃性に優れ、かつ外観も良好なスチレン系樹脂押出発泡体が得られることを見出し、本発明を完成した。
すなわち、本発明の難燃剤組成物は、第１のスチレン系樹脂と、臭素化スチレン−ブタジエンブロックポリマーと、安定剤とを押出機のバレル温度１８０℃以下、比エネルギー０．５０ｋＷｈ／ｋｇ以下の条件で、混練することによって得られ、かつ、熱重量分析による５％重量減少温度が２５５℃以上、２７０℃以下であることを特徴とする。また、本発明の難燃剤組成物は、スクリューの有効長Ｌと外径Ｄの比（Ｌ／Ｄ）が５２以下である押出機で混練することによって得られるものであることが好ましく、スクリュー１回転当たりの吐出量（Ｑ／Ｎ）が０．６ｋｇ／Ｈｒ／ｒｐｍ以上である押出機で混練することによって得られるものであることが好ましい。
さらに、本発明の難燃剤組成物は、臭素化スチレン−ブタジエンブロックポリマー１００重量部に対して、第１のスチレン系樹脂を２０重量部以上、２００重量部以下、及び、安定剤を５重量部以上、７５重量部以下含有するものであることが好ましい。前記安定剤は、エポキシ化合物、フェノール系安定剤、ホスファイト系安定剤、及び多価アルコール部分エステルよりなる群から選ばれる１種以上であることが好ましい。
【００１０】
さらに、本発明の難燃剤組成物と、第２のスチレン系樹脂と、発泡剤とを含む混合物を押出発泡することによって得られるスチレン系樹脂押出発泡体も本発明の技術的範囲に包含される。前記混合物が、さらに第２の安定剤を含有することが好ましい。
【発明の効果】
【００１１】
本発明の難燃剤組成物は、スチレン系樹脂と、臭素化スチレン−ブタジエンブロックポリマーと、安定剤とを所定の温度と比エネルギー条件で混練することによって製造されているため、その熱安定性が良好である。また、この難燃剤組成物をさらにスチレン系樹脂、発泡剤と配合して発泡体とすることで、難燃性に優れ、かつ外観も良好なスチレン系樹脂押出発泡体を得ることができる。
【発明を実施するための形態】
【００１２】
１．難燃剤組成物
本発明の難燃剤組成物は、第１のスチレン系樹脂と、臭素化スチレン−ブタジエンブロックポリマーと、安定剤とを、臭素化スチレン−ブタジエンブロックポリマーが軟化した状態で混練（溶融混練を含む）することによって製造されるペレット状の組成物であり、混練温度が低く調整されているとともに、混練時の仕事量が一定範囲に制御されたものであるため、熱安定性に優れたものとなる。また、この難燃剤組成物は、マスターバッチとして作用するものであり、難燃剤を高濃度で含みつつ熱安定性が向上しているため、これを用いて得られるスチレン系樹脂押出発泡体（以下、単に「発泡体」、「スチレン系樹脂発泡体」と称する場合がある。）は、熱安定性と難燃性を両立でき、さらに外観も良好なものとなる。
【００１３】
前記混練には押出機を用いることができ、好ましくは２軸押出機、より好ましくは同方向２軸押出機を用いることができる。このような押出機に上記原料を供給し、押出機のバレル部（シリンダ部）の加熱温度（バレル温度）を一定範囲に制御した上で、該バレル部（シリンダ部）の内部でスクリューを回転させることにより原料を混練する。押出機のバレル温度は、１８０℃以下であり、１７０℃以下であることが好ましく、より好ましくは１６０℃以下である。押出機のバレル温度を低くすることで、混練時の過熱を防止できる。また、押出機バレル温度は、１３０℃以上であることが好ましく、より好ましくは１４０℃以上である。押出機バレル温度がこの範囲にあると、安定して軟化状態にすることができる。
【００１４】
また、混練時の仕事量は、比エネルギー（押出機の仕事量を、単位時間当たりの吐出量Ｑで除した値）で評価することができる。通常、比エネルギーが大きいほど混練効率が向上するが、本発明では、比エネルギーをあえて抑制することで、臭素化スチレン−ブタジエンブロックポリマーが分解されにくくなり、難燃剤組成物の熱安定性が良好となることを見出している。比エネルギーは、０．５０ｋＷｈ／ｋｇ以下であり、０．４５ｋＷｈ／ｋｇ以下であることが好ましく、より好ましくは０．４０ｋＷｈ／ｋｇ以下であり、さらに好ましくは０．３８ｋＷｈ／ｋｇ以下である。比エネルギーの下限は、混練が可能な範囲で適宜設定でき、例えば、０．１ｋＷｈ／ｋｇ以上、好ましくは０．２ｋＷｈ／ｋｇ以上程度である。
【００１５】
前記比エネルギーは、押出機スクリューの有効長Ｌと外径Ｄの比（Ｌ／Ｄ）や、スクリュー１回転当たりの吐出量（Ｑ／Ｎ）で調整できる。
【００１６】
押出機スクリューの有効長Ｌと外径Ｄの比（Ｌ／Ｄ）は、押出機スクリューの混練効率の目安となる数値であり、この値が大きいほど、混練時の仕事量が大きくなって、比エネルギーが増加する。本発明では、比エネルギーをあえて抑制する観点から、押出機スクリューの有効長Ｌと外径Ｄの比（Ｌ／Ｄ）が、５２以下であることが好ましく、より好ましくは５０以下、さらに好ましくは４５以下である。また、有効長Ｌと外径Ｄの比（Ｌ／Ｄ）は、１５以上であることが好ましく、より好ましくは２０以上、さらに好ましくは２５以上である。有効長Ｌと外径Ｄの比（Ｌ／Ｄ）がこの範囲にあると、難燃剤組成物の原料を十分に混練できる。
【００１７】
また、スクリュー１回転当たりの吐出量（Ｑ／Ｎ）は、押出機の量的効率を表すものであり、この値が大きいほど、混練時の仕事量が少なくなって、比エネルギーが小さくなる。このため、スクリュー１回転当たりの吐出量（Ｑ／Ｎ）は、０．６ｋｇ／Ｈｒ／ｒｐｍ以上であることが好ましく、より好ましくは０．８ｋｇ／Ｈｒ／ｒｐｍ以上である。また、スクリュー１回転当たりの吐出量（Ｑ／Ｎ）は、３ｋｇ／Ｈｒ／ｒｐｍ以下であることが好ましく、より好ましくは２．５ｋｇ／Ｈｒ／ｒｐｍ以下である。１回転当たりの吐出量がこの範囲にあると、難燃剤組成物の原料を十分に混練できる。
【００１８】
スクリュー１回転当たりの吐出量を上記範囲に調整する観点から、スクリュー回転数Ｎは、５０ｒｐｍ以上が好ましく、より好ましくは７０ｒｐｍ以上であり、２５０ｒｐｍ以下が好ましく、より好ましくは２００ｒｐｍ以下である。また、吐出量Ｑは、３０ｋｇ／ｈｒ以上が好ましく、より好ましくは４０ｋｇ／ｈｒ以上であり、５００ｋｇ／ｈｒ以下が好ましく、より好ましくは４００ｋｇ／ｈｒ以下である。
【００１９】
原料を上記の条件で混練することにより難燃剤組成物が得られるが、得られた難燃剤組成物は、水中カット、ホットカット、ストランドカット等の方式によりペレット状に造粒しておくことが好ましい。中でも、ダイから難燃剤組成物を紐状に押し出し、カット成形するストランドカットがより好ましい。前記ダイは、通常円形であり、ダイ直径は３０〜９０ｍｍが好ましく、４０〜７５ｍｍがより好ましい。
このとき、ダイ出口の樹脂温度は２１５℃以下であることが好ましく、更に好ましくは２００℃以下であり、特に好ましくは１９８℃以下である。ただし、この好ましい範囲まで樹脂温度を下げなくてもよい。本発明の難燃剤組成物は、押出機バレル温度と比エネルギーを所定範囲に調整して混練することにより得られたものであるため、ダイ出口の樹脂温度が高くとも（例えば２００℃以上、或いは２１０℃以上）、熱安定性が良好になる。ダイ出口温度の下限は、１８０℃以上、好ましくは１９０℃以上であってもよい。
【００２０】
前記難燃剤組成物に用いられる第１のスチレン系樹脂としては、特に限定はなく、スチレン系重合体であればいずれも使用できる。またこのスチレン系重合体は、単独で用いてもよく、他の重合体と混合したブレンド物であってもよい。さらにはバージン樹脂、リサイクル樹脂のいずれであってもよい。
【００２１】
前記スチレン系重合体は、スチレン；メチルスチレン（ビニルトルエン）、α−メチルスチレン、β−メチルスチレン、エチルスチレン、α−エチルスチレン、β−エチルスチレン、イソプロピルスチレン、ジメチルスチレン（ビニルキシレン）等の炭素数１〜５のアルキル基で置換されたスチレン；ブロモスチレン、クロロスチレン等のハロゲン置換スチレン；等のスチレン系単量体の単独又は共重合体である。なおこの共重合体は、２種以上のスチレン系単量体の共重合体であってもよく、スチレン系単量体と他の単量体との共重合体であってもよい。ここで用いられる他の単量体としては、ジビニルベンゼン；ブタジエン等のオレフィン系単量体；アクリル酸、メタクリル酸、アクリル酸メチル、メタクリル酸メチル、アクリロニトリル等の（メタ）アクリル系単量体；無水マレイン酸、無水イタコン酸等のカルボン酸無水物；等が挙げられる。前記他の単量体は、スチレン系樹脂押出発泡体の圧縮強度等の機械的特性を低下させない範囲で使用できる。
【００２２】
また、スチレン系重合体の重量平均分子量は、１００，０００以上、５００，０００以下であることが好ましく、より好ましくは１５０，０００以上、４００，０００以下であり、さらに好ましくは２００，０００以上、３５０，０００以下である。重量平均分子量が小さいほど、比エネルギーを下げやすくなり、難燃剤組成物の耐熱性を高めやすくなる。また、本発明では、押出機バレル温度、及び比エネルギーを調整しているため、スチレン系重合体の重量平均分子量が、高くとも（例えば２１０，０００以上、或いは３００，０００以上）、難燃剤組成物とすることができる。
【００２３】
前記ブレンド物に用いられる他の重合体としては、例えば、前記他の単量体を重合した重合体；ジエン系ゴム強化ポリスチレン、アクリル系ゴム強化ポリスチレン等のゴム強化スチレンが挙げられる。スチレン系重合体と他の重合体のブレンド比（スチレン系重合体／他の重合体）は、例えば、０．０１〜１００であることが好ましく、０．５〜３であることがより好ましい。
【００２４】
これらのスチレン系樹脂の中でも、押出発泡成形性などの面から、スチレン系重合体が好ましく、より好ましくはスチレンホモポリマー等のスチレン系単量体の単独重合体；スチレン−アクリロニトリル共重合体、（メタ）アクリル酸共重合ポリスチレン、無水マレイン酸変性ポリスチレン、耐衝撃性ポリスチレン（例えば、アクリロニトリル−ブタジエン−スチレン共重合体等）等のスチレン系単量体と他の単量体の共重合体；であり、さらに好ましくは、スチレン系単量体の単独重合体であり、特に好ましくは、コスト面から、スチレンホモポリマーである。
【００２５】
また、リサイクルスチレン系樹脂としては、前記スチレン系樹脂を含有するリサイクル品である限り、特に限定されないが、例えば、発泡ポリスチレン製品をリサイクルしたリサイクルスチレン系樹脂が挙げられる。リサイクルスチレン系樹脂に用いられる発泡ポリスチレン製品としては、例えば、魚箱ＥＰＳ（発泡ポリスチレン）、家電緩衝材、食品発泡ポリスチレントレーなどのスチレン系樹脂発泡体、或いは、冷蔵庫内装材としてのポリスチレントレー等が挙げられる。また、製品の仕上げカット工程で発生したカット屑や、押出運転のスタートアップ時に発生するスクラップをリサイクルした発泡体も、リサイクルスチレン系樹脂として用いることができる。
【００２６】
リサイクルスチレン系樹脂は、そのまま、押出機へ投入しても良いが、一般的には押出機に投入しやすいように、減容化および／または加工（ペレット化）を行なう方が好ましい。なお、加工（ペレット化）の際には一般的に押出機によって混練（溶融混練も含む）が行われるが、難燃剤などの影響も含め、樹脂の分子劣化ができる限り抑制される温度、例えば１６０〜２４０℃程度で混練することが好ましい。また、リサイクルスチレン系樹脂中の発泡剤を脱気する為に、押出機にベント口を設ける事が望ましい。
【００２７】
本発明における第１のスチレン系樹脂としては、メルトフローレート（以下、「ＭＦＲ」と称する。）が１〜１５ｇ／１０分のものを用いることが好ましい。ＭＦＲがこの範囲にあると、押出発泡成形する際の成形加工性に優れるとともに、成形加工時の吐出量、得られた熱可塑性樹脂発泡体の厚みや幅、密度または独立気泡率を所望の値に調整しやすく、さらには発泡性（発泡体の厚みや幅、密度、独立気泡率、表面性などを所望の状況に調整しやすいほど、発泡性が良い）、外観などに優れたスチレン系樹脂発泡体が得られる。そして、得られるスチレン系樹脂押出発泡体は、圧縮強度、曲げ強度または曲げたわみ量といった機械的強度や、靱性などの特性のバランスがとれたものとなる。さらに、第１のスチレン系樹脂のＭＦＲは、押出機内での混練時に発生するせん断発熱を出来るだけ抑えるために４〜１２ｇ／１０分がさらに好ましい。なお、本発明におけるＭＦＲは、ＪＩＳ  Ｋ７２１０により測定される値である。
【００２８】
また、第１のスチレン系樹脂は、分岐構造を有することで、ＭＦＲ、成形加工時の粘度、張力などを調整できる。例えば、スチレン系樹脂においては、ジビニルベンゼン；ブタジエン等のオレフィン系単量体；等の２官能の単量体を用いることにより分岐構造を形成でき、分岐した鎖が長いほどＭＦＲ、粘度、張力が大きくなる傾向がある。
【００２９】
第１のスチレン系樹脂は、難燃剤組成物１００重量部中、２０重量部以上、６０重量部以下であることが好ましく、より好ましくは３０重量部以上、５０重量部以下である。また、第１のスチレン系樹脂は、後述する臭素化スチレン−ブタジエンブロックポリマー１００重量部に対して、６０重量部以上、１２０重量部以下であることが好ましく、より好ましくは７０重量部以上、１００重量部以下（特に１００重量部未満）である。第１のスチレン系樹脂が多いほど、得られる難燃剤組成物の機械的強度が良好であり、また、第１のスチレン系樹脂がこの範囲にあれば、難燃性が良好である。
【００３０】
前記難燃剤組成物は、上述した様に、臭素化スチレン−ブタジエンブロックポリマーも含有する。この臭素化スチレン−ブタジエンブロックポリマーは、難燃剤として作用するものであり、これを使用することで、難燃性及び環境適合性に優れた発泡体を得ることができる。
【００３１】
臭素化スチレン−ブタジエンブロックポリマーは、スチレンブロックと臭素化ブタジエンブロックとを有するブロック共重合体であり、難燃性、コスト、供給安定性に優れる。臭素化スチレン−ブタジエンブロックポリマーのブロック数は、例えば２〜１０であることが好ましく、より好ましくは２〜５である。また、ブロック数は奇数であることが好ましく、この場合、スチレン系樹脂との混合性が良好である観点から、末端のブロックはスチレンブロックであることが好ましい。また、臭素化スチレン−ブタジエンブロックポリマーの臭素含有率は、５０重量％以上、８０重量％以下であることが好ましく、より好ましくは６０重量％以上、７０重量％以下である。
【００３２】
臭素化スチレン−ブタジエンブロックポリマーの重量平均分子量は、５０，０００〜３００，０００であることが好ましく、より好ましくは７０，０００〜２００，０００である。さらに、臭素化スチレン−ブタジエンブロックポリマーの５％重量減少温度は、２４０℃以上であることが好ましく、より好ましくは２５０℃以上、さらに好ましくは２６０℃以上であり、２８０℃以下であることが好ましく、２７０℃以下であることがより好ましい。
【００３３】
臭素化スチレン−ブタジエンポリマーの含有量は、難燃剤組成物１００重量％中、３０重量％以上、８０重量％以下であることが好ましく、４０重量％以上であることがより好ましく、４５重量％以上であることがさらに好ましい。臭素化スチレン−ブタジエンブロックポリマーの含有量が多いほど、スチレン系樹脂押出発泡体を調製する際、難燃剤組成物の添加量を抑制できるため、コスト面でも有利である。また、臭素化スチレン−ブタジエンブロックポリマーの含有量が少ないほど、難燃剤組成物の機械的強度が良好である。
【００３４】
本発明の難燃剤組成物は、さらに安定剤も含有する。安定剤を用いることで、得られる難燃剤組成物の熱安定性が良好となる。安定剤としては、エポキシ化合物、多価アルコール部分エステル、フェノール系安定剤、ホスファイト系安定剤、ヒンダートアミン系安定剤等が挙げられ、中でも、エポキシ化合物、多価アルコール部分エステル、フェノール系安定剤、ホスファイト系安定剤が好ましい。安定剤は、単独で使用してもよく、組み合わせて使用してもよいが、２種以上組み合わせて使用することが好ましい。
【００３５】
本発明で用いられるエポキシ化合物の化学構造としては、例えば、繰り返し数が１以上の芳香族環含有ユニット（ビスフェノール類、フェノール類など）の両端にエポキシ基（グリシジル基など）が結合した化合物が使用でき、コスト、性能、供給安定性の面から、構造式（１）
【００３６】
【化１】
0006491430.tif 000002
で表されるビスフェノールＡジグリシジルエーテル型エポキシ樹脂や、構造式（２）
【００３７】
【化２】
0006491430.tif 000003
で表されるクレゾールノボラック型エポキシ樹脂、構造式（３）
【００３８】
【化３】
0006491430.tif 000004
で表されるフェノールノボラック型エポキシ樹脂、が望ましい。
また、構造式（４）
【００３９】
【化４】
0006491430.tif 000005
で表される臭素化ビスフェノールＡジグリシジルエーテル型エポキシ樹脂などの様に、前記エポキシ化合物は、部分的にハロゲン化されていてもよい。これらエポキシ化合物は、単独で使用しても良いし、２種類以上を混合して使用しても良い。
【００４０】
前記エポキシ化合物としては、エポキシ当量が１０００ｇ／ｅｑ未満であることが好ましい。エポキシ基が臭素系難燃剤の分解を抑制し、スチレン系樹脂の熱安定性能を向上させていると考えられることから、エポキシ当量を抑制することで難燃剤の分解が効果的に抑制され、またコスト面でも有利である。このため、エポキシ当量はより好ましくは、５００ｇ／ｅｑ未満、さらに好ましくは４００ｇ／ｅｑ未満であり、１８０ｇ／ｅｑ以上であることが好ましい。
【００４１】
エポキシ化合物は、臭素化スチレン−ブタジエンブロックポリマー１００重量部に対して、４重量部以上、２０重量部以下であることが好ましく、４重量部以上、１０重量部以下であることがより好ましい。エポキシ化合物の含有量が多いほど、臭素化スチレン−ブタジエンブロックポリマーやスチレン系樹脂の分解が抑制され、その結果、スチレン系樹脂押出発泡体を形成するセル径（気泡径）の肥大化を抑制でき、断熱性能を良好なものとすることができる。また、スチレン系樹脂の分解を抑制することにより、分子量分布を維持することができ、成形性や発泡体表面の平滑性を維持することができる。さらに、難燃剤の分解をも抑制できるため、他の添加剤やスチレン系樹脂の黒変を防ぐことができ、スチレン系樹脂押出発泡体の外観が良好となる。また、エポキシ化合物の含有量が上記範囲にあると、難燃剤を適度に安定化できるため、スチレン系樹脂押出発泡体の燃焼時に難燃剤が効果的に分解でき、難燃性が向上する。
また、エポキシ化合物は、安定剤１００重量％中、１０重量％以上、５０重量％以下であることが好ましく、より好ましくは２０重量％以上、４０重量％以下である。
【００４２】
また、前記多価アルコール部分エステルは、多価アルコールと、カルボン酸とが反応して得られる部分エステルの混合物であり、分子中に１個以上の水酸基を有する。また、多価アルコール部分エステルの混合物は、原料の多価アルコールを含有していても良い。
前記多価アルコールの価数は、２〜１０であることが好ましく、より好ましくは４〜８、さらに好ましくは４〜６である。多価アルコールとしては、具体的には、ペンタエリスリトール等の４価アルコール；ジペンタエリスリトール等の６価アルコール；トリペンタエリスリトール等の８価アルコール；等が挙げられる。また、前記カルボン酸としては、酢酸、プロピオン酸等の炭素数２〜４の１価のカルボン酸；アジピン酸、グルタミン酸等の２価のカルボン酸；等が挙げられ、２価のカルボン酸が好ましい。
【００４３】
多価アルコール部分エステルとしては、ジペンタエリスリトールとアジピン酸との部分エステルや、ペンタエリスリトールとアジピン酸との部分エステルが好ましい。ペンタエリスリトールやジペンタエリスリトールとアジピン酸との部分エステルとしては、例えば、市販品として、味の素ファインテクノ（株）製プレンライザー（登録商標）ＳＴ−２１０、プレンライザー（登録商標）ＳＴ−２２０等が挙げられる。
【００４４】
多価アルコール部分エステルを含む場合、その含有量は、臭素化スチレン−ブタジエンブロックポリマー１００重量部に対して、０．１重量部以上、２０重量部以下であることが好ましく、０．５重量部以上、１０重量部以下であることがより好ましい。多価アルコール部分エステルの含有量がこの範囲にあると、熱に対する安定化効果とともに、難燃剤の難燃性も発揮できる。
また、多価アルコール部分エステルは、安定剤１００重量％中、０重量％以上、１５重量％以下であることが好ましく、１０重量％以下であることがより好ましい。
【００４５】
前記フェノール系安定剤としては、特に限定されるものではなく、市販の物質を用いることができる。具体例としては、トリエチレングリコール−ビス−３−（３−ｔ−ブチル−４−ヒドロキシ−５−メチルフェニル）プロピオネート、ペンタエリトリトールテトラキス［３−（３’，５’−ジ−ｔｅｒｔ−ブチル−４’−ヒドロキシフェニル）プロピオネート］、オクタデシル３−（３，５−ジ−ｔｅｒｔ−ブチル−４−ヒドロキシフェニル）プロピオナートがあげられ、これらは、単独で使用しても良いし、２種以上を併用しても良い。これらの中では、ペンタエリトリトールテトラキス［３−（３’，５’−ジ−ｔｅｒｔ−ブチル−４’−ヒドロキシフェニル）プロピオネート］が、価格および性能面で好ましく用いられる。
【００４６】
フェノール系安定剤の含有量は、臭素化スチレン−ブタジエンブロックポリマー１００重量部に対して４重量部以上、２０重量部以下であることが好ましく、７重量部以上、１５重量部以下であることがより好ましい。フェノール系安定剤の量が多いほど、難燃剤の熱安定性を向上でき、また、フェノール系安定剤の含有量が前記範囲であると、発泡体の気泡形成に影響を及ぼすことがないため、セル径の肥大が抑制され、成形性及び断熱性の制御が容易となる。
また、フェノール系安定剤は、安定剤１００重量％中、３０重量％以上、８０重量％以下であることが好ましく、より好ましくは４０重量％以上、７０重量％以下である。
【００４７】
前記ホスファイト系安定剤としては、例えば、３，９−ビス（２，４−ジ−ｔｅｒｔ−ブチルフェノキシ）−２，４，８，１０−テトラオキサ−３，９−ジホスファスピロ［５．５］ウンデカン、３，９−ビス（２，６−ジ−ｔｅｒｔ−ブチル−４−メチルフェノキシ）−２，４，８，１０−テトラオキサ−３，９−ジホスファスピロ［５．５］ウンデカン、及びテトラキス（２，４−ジ−ｔｅｒｔ−ブチル−５−メチルフェニル）−４，４’−ビフェニレンジホスホナイト）が好ましい。これらのホスファイト系安定剤を用いることで、発泡体の難燃性を低下させることなく、かつ、発泡体の熱安定性を向上させることができる。
【００４８】
ホスファイト系安定剤を含む場合、その含有量は、臭素化スチレン−ブタジエンブロックポリマー１００重量部に対して、０．１重量部以上、２．０重量部以下であることが好ましく、より好ましくは０．２重量部以上、０．９重量部以下である。ホスファイト系安定剤の含有量がこの範囲であると、難燃剤の熱安定性を向上しつつ、難燃剤自体の難燃性も維持できる。
また、ホスファイト系安定剤は、安定剤１００重量％中、１重量％以上、８重量％以下であることが好ましく、より好ましくは２重量％以上、６重量％以下である。
【００４９】
また前記ヒンダートアミン系安定剤としては、例えば、デカン二酸ビス（２，２，６，６−テトラメチル−４− ピペリジニル）、デカン二酸ビス（１,２，２，６，６−ペンタメチル−４−ピペリジニル）、デカン二酸ビス（２，２，６，６−テトラメチル−１（オクチルオキシ−４−ピペリジニル）、テトラキス（２，２，６，６−テトラメチル−４−ピペリジル）―１，２，３，４−ブタンテトラカルボキシラート等が好ましい。
【００５０】
ヒンダートアミン系安定剤を含む場合、その含有量は、臭素化スチレン−ブタジエンブロックポリマー１００重量部に対して、０．１重量部以上、２．０重量部以下であることが好ましく、より好ましくは０．１重量部以上、０．９重量部以下である。ヒンダートアミン系安定剤の含有量がこの範囲であると、難燃剤の熱安定性を向上しつつ、難燃剤自体の難燃性も維持できる。
【００５１】
このようにして得られた難燃剤組成物は、熱安定性に優れており、例えば、５％重量減少温度を高くできる。５％重量減少温度は、熱重量分析により測定される値であり、室温（約２５℃）から４００℃まで１０℃／分の昇温速度で昇温したときに、試料の１５０℃における重量を基準として、試料の重量が５％減少したことになる温度の事を意味する。本発明の難燃剤組成物の５％重量減少温度は、例えば、２５５℃以上、好ましくは２５８℃以上、より好ましくは２６０℃以上である。５％重量減少温度が高くなるほど、この難燃剤組成物を用いてスチレ系樹脂押出発泡体を製造する際にも難燃剤が分解・劣化しにくくなり、これに起因してセル径（発泡部の気泡径）制御が容易となるだけでなく、難燃剤の劣化に伴う色目の変化をも抑制でき、さらには発泡体内の異物を抑制できる。５％重量減少温度は、好ましくは２９０℃以下、より好ましくは２８０℃以下、さらに好ましくは２７０℃以下であると、難燃性が効率よく発揮され、コスト面でも有利となる。
また本発明の難燃剤組成物は、混練時の比エネルギーを抑えて調製されているため、その外観にも優れており、例えば黒スジ等の変色も抑制される。加えて、その脆化も抑制されているため、ペレットにしたときの形状にも優れている。
【００５２】
２．スチレン系樹脂押出発泡体
上記の難燃剤組成物（ペレットなど）は、第２のスチレン系樹脂と、発泡剤と共に混合物にして、この混合物を押出発泡することによって、スチレン系樹脂押出発泡体にすることができる。予め難燃剤組成物（ペレットなど）を調製しておくことで難燃剤を均一に混合することが可能となる。そして本発明では、熱安定性に優れる難燃剤組成物が均一に混合されるため、得られるスチレン系樹脂押出発泡体は、熱安定性に著しく優れ、外観も非常に良好となる。
【００５３】
第２のスチレン系樹脂としては、第１のスチレン系樹脂と同様のものを好ましく例示できる。第２のスチレン系樹脂は、第１のスチレン系樹脂と同一でも異なっていてもよいが、同一であることが好ましい。
【００５４】
難燃剤組成物は、第１のスチレン系樹脂と第２のスチレン系樹脂の合計１００重量部に対して、０．５重量部以上であることが好ましく、より好ましくは３重量部以上であり、さらに好ましくは４重量部以上である。難燃剤組成物の量が多いほど、得られるスチレン系樹脂押出発泡体の熱安定性が良好となる。また、難燃剤組成物は、スチレン系樹脂１００重量部に対して、１０重量部以下であることが好ましく、より好ましくは８重量部以下であり、さらに好ましくは７重量部以下である。難燃剤組成物の量がこの範囲であると、得られるスチレン系樹脂押出発泡体の難燃性が良好である。
【００５５】
さらに臭素化スチレン−ブタジエンブロックポリマーは、第１及び第２のスチレン系樹脂の合計１００重量部に対して、１重量部以上、１０重量部以下となるように調整することが好ましく、より好ましくは２重量部以上、５重量部以下である。
【００５６】
また、第２のスチレン系樹脂は、第１のスチレン系樹脂１００重量部に対して５００重量部以上であることが好ましく、より好ましくは２０００重量部以上、さらに好ましくは３０００重量部以上であり、６０００重量部以下であることが好ましく、より好ましくは４０００重量部以下である。
さらに、難燃剤組成物（ペレットなど）、第２のスチレン系樹脂、発泡剤を含む前記混合物１００重量中、スチレン系樹脂は、７５重量％以上、９９重量％以下であることが好ましく、より好ましくは８５重量％以上、９５重量％以下である。
【００５７】
本発明で用いられる発泡剤としては、公知の発泡剤が適宜使用でき、例えば、飽和炭化水素、アルコール類、エーテル類、ケトン類、エステル類、ハロゲン化アルキル、ハロゲン化アルケニル等の有機発泡剤；水、二酸化炭素、窒素等の無機発泡剤；アゾ化合物、テトラゾール等の化学発泡剤；のいずれも使用できる。ただし、目的とする発泡倍率、難燃性等の発泡体の諸特性いかんによっては、その使用量などが制限される場合があり、押出発泡成形性などに影響を与える場合がある。
【００５８】
発泡剤としては、少なくとも飽和炭化水素を含むことがより好ましい。これにより、優れた環境適合性を付与することができる。また、飽和炭化水素と組み合わせて、アルコール類、エーテル類、ハロゲン化アルキル等の他の有機発泡剤；水、二酸化炭素、窒素等の無機発泡剤；等を用いることで、発泡体製造時の可塑化効果や助発泡効果が得られるとともに、押出圧力を低減でき、安定的に発泡体を製造することが可能となる。飽和炭化水素と組み合わせる他の有機発泡剤としては、発泡性、発泡体成形性の観点から、炭素数１〜４の飽和アルコール類、炭素数２〜４のエーテル類、炭素数１〜２のハロゲン化アルキルが好ましく、さらに可塑化効果の点から、炭素数２〜４のエーテル類がより好ましく、ジメチルエーテルが特に好ましい。また、飽和炭化水素と組み合わせる無機発泡剤としては、発泡剤の燃焼性、発泡体の難燃性、断熱性の観点からは、水、二酸化炭素が好ましく、セル径（気泡径）の制御による断熱性向上効果の点から、水が特に好ましい。
【００５９】
前記飽和炭化水素は、炭素数３〜５であることが好ましく、より好ましくは炭素数３〜４であり、特に好ましくは炭素数４である。前記飽和炭化水素としては、例えば、プロパン等の炭素数３の飽和炭化水素；ｎ−ブタン、ｉ−ブタン等の炭素数４の飽和炭化水素；ｎ−ペンタン、ｉ−ペンタン、ネオペンタン等の炭素数５の飽和炭化水素；等が挙げられる。これらは単独で用いてもよく、２種以上を組み合わせてもよい。中でも、発泡性の点から、プロパン等の炭素数３の飽和炭化水素；ｎ−ブタン、ｉ−ブタン等の炭素数４の飽和炭化水素；これらの混合物；が好ましい。また、発泡体の断熱性能の点から、ｎ−ブタン、ｉ−ブタン等の炭素数４の飽和炭化水素；これらの混合物；が好ましく、特に好ましくはｉ−ブタンである。
【００６０】
なお、前記飽和炭化水素は、発泡体の熱伝導率向上の観点から、スチレン系樹脂１００重量部に対して、２．０重量部以上、５．０重量部以下であることが好ましい。飽和炭化水素が多いほど、セル径（気泡径）の制御が容易となり、得られるスチレン系樹脂押出発泡体の熱伝導率が良好となる。但し、飽和炭化水素の炭素数が小さくなると、その性状が可燃性ガスとなるため、発泡体の難燃性を維持する観点からは、飽和炭化水素は、第１のスチレン系樹脂と第２のスチレン系樹脂の合計１００重量部に対して、２．７重量部以上、３．７重量部以下であることが好ましい。
【００６１】
また、飽和炭化水素は、発泡剤の合計１００重量％中、３０重量％以上、８０重量％以下であることが好ましく、４０重量％以上、７０重量％以下であることがより好ましい。飽和炭化水素の量がこの範囲であると、セル径（気泡径）の制御が容易になるとともに、発泡体の難燃性も良好となる。
【００６２】
前記アルコール類としては、飽和アルコール類が好ましい。また炭素数は１〜６であることが好ましく、より好ましくは炭素数１〜５であり、さらに好ましくは炭素数１〜４である。前記アルコール類としては、具体的には、メタノール；エタノール；プロピルアルコール、ｉ−プロピルアルコール；等の炭素数３の飽和アルコール類；ブチルアルコール、ｉ−ブチルアルコール、ｔ−ブチルアルコール等の炭素数４の飽和アルコール類；等が挙げられる。
【００６３】
前記エーテル類としては、鎖状又は環状のエーテル類が挙げられ、炭素数は２〜１０が好ましく、より好ましくは炭素数２〜６であり、さらに好ましくは炭素数２〜４である。前記エーテル類としては、ジメチルエーテル（メチルエーテル）等の炭素数２の鎖状エーテル類；メチルエチルエーテル等の炭素数３の鎖状エーテル類；ジエチルエーテル（エチルエーテル）等の炭素数４の鎖状エーテル類；ジイソプロピルエーテル（イソプロピルエーテル）等の酸素６の鎖状エーテル類；ｎ−ブチルエーテル等の炭素数８の鎖状エーテル類；フラン、テトラヒドロフラン等の炭素数４の環状エーテル類；フルフラール、２−メチルフラン、テトラヒドロピラン等の炭素数５の環状エーテル類；等が挙げられる。
【００６４】
前記ケトン類としては、鎖状のケトン類が挙げられ、炭素数は２〜８が好ましく、より好ましくは２〜６であり、さらに好ましくは炭素数２〜４である。前記ケトン類としては、具体的には、ジメチルケトン等の炭素数２の鎖状ケトン類；メチルエチルケトン等の炭素数３の鎖状ケトン類、ジエチルケトン、メチルｎ−プロピルケトン等の炭素数４の鎖状ケトン類；メチル−ｎ−ブチルケトン、メチル−ｉ−ブチルケトン、エチル−ｎ−プロピルケトン等の炭素数５の鎖状ケトン類；メチル−ｎ−アミルケトン、エチル−ｎ−ブチルケトン等の炭素数６の鎖状ケトン類；メチル−ｎ−ヘキシルケトンなどの炭素数７の鎖状ケトン類；等が挙げられる。
【００６５】
前記エステル類としては、カルボン酸エステル類が好ましく、炭素数１〜３のカルボン酸のエステル類が好ましく、蟻酸エステル類、プロピオン酸エステル類がより好ましい。また、炭素数は２〜８であることが好ましく、より好ましくは炭素数２〜６である。前記エステル類としては、具体的には、蟻酸メチルエステル等の炭素数２のエステル類；蟻酸エチルエステル等の炭素数３のエステル類；蟻酸プロピルエステル、プロピオン酸メチルエステル等の炭素数４のエステル類；蟻酸ブチルエステル、プロピオン酸エチルエステル等の炭素数５のエステル類；蟻酸アミルエステル等の炭素数６のエステル類；等が挙げられる。
【００６６】
前記ハロゲン化アルキル類としては、フッ化アルキル、塩化アルキル、臭化アルキル、ヨウ化アルキル等が挙げられ、塩化アルキルが好ましい。また、炭素数は１〜５が好ましく、炭素数１〜２がより好ましい。ハロゲン化アルキルとしては、塩化メチル、塩化エチル等の塩化アルキルが挙げられる。
【００６７】
前記ハロゲン化アルケニルとしては、フッ化アルケニル、塩化アルケニル、臭化アルケニル、ヨウ化アルケニル等が挙げられ、フッ化アルケニルが好ましい。また、炭素数１〜５が好ましく、炭素数２〜４がより好ましい。ハロゲン化アルケニルとしては、トランス−１，３，３，３−テトラフルオロプロパ−１−エン等が挙げられる。
【００６８】
また、上記無機発泡剤としては、水、二酸化炭素が好ましく、水が特に好ましい。
【００６９】
本発明において、他の発泡剤として水を用いる場合には、安定して押出発泡成形を行うために、吸水性物質を添加することが好ましい。本発明に用いられる吸水性物質の具体例としては、ヒドロキシエチルセルロース、ポリアクリル酸塩系重合体、澱粉−アクリル酸グラフト共重合体、ポリビニルアルコール系重合体、ビニルアルコール−アクリル酸塩系共重合体、エチレン−ビニルアルコール系共重合体、アクリロニトリル−メタクリル酸メチル−ブタジエン系共重合体、ポリエチレンオキシド系共重合体およびこれらの誘導体等の吸水性高分子；表面にシラノール基を有する無水シリカ（酸化ケイ素）［例えば、日本アエロジル（株）製ＡＥＲＯＳＩＬ（登録商標）などが市販されている］等のように表面に水酸基を有する粒子径１０００ｎｍ以下の微粉末；スメクタイト、膨潤性フッ素雲母などの吸水性あるいは水膨潤性の層状珪酸塩並びにこれらの有機化処理品；ゼオライト、活性炭、アルミナ、シリカゲル、多孔質ガラス、活性白土、けい藻土、又はこれらの酸処理物等の多孔性物質；等があげられる。吸水性物質としては、多孔性物質が好ましく、活性白土の酸処理物が特に好ましい。活性白土の酸処理物としては、例えば、エボニックデグサジャパン製、カープレックス（登録商標）ＢＳ３０４、カープレックス（登録商標）ＢＳ３０４Ｆ、カープレックス（登録商標）＃６７、＃８０等を用いることができる。
【００７０】
本発明における吸水性物質の添加量は、水の添加量などによって、適宜調整されるものであるが、スチレン系樹脂１００重量部に対して、０．０１重量部以上、５重量部以下が好ましく、０．１重量部以上、３重量部以下がより好ましい。また、吸水性物質は、水１００重量部に対して、１重量部以上、２００重量部以下が好ましく、１０重量部以上、７０重量部以下がより好ましい。
【００７１】
発泡剤の使用量は、第１及び第２のスチレン系樹脂の合計１００重量部に対して、２重量部以上、２０重量部以下が好ましく、４重量部以上、１０重量部以下がより好ましい。発泡剤の使用量が多いほど、発泡倍率が高くなり、樹脂発泡体としての軽量性、断熱性等の特性が発揮されやすくなり、また、発泡剤の使用量がこの範囲であると、発泡剤量が適度であるため、発泡体中に生じるボイドなどの不良を抑制できる。
【００７２】
また、押出発泡に供する混合物中、難燃剤組成物（ペレットなど）、第２のスチレン系樹脂、及び発泡剤の合計の含有量は、混合物１００重量％中、８５重量％以上であることが好ましく、より好ましくは９０重量％以上であり、９９重量％以下であることが好ましい。
【００７３】
本発明においては、必要に応じて熱線輻射抑制剤を添加してもよい。熱線輻射抑制剤により、発泡体の断熱性を向上させることができ、高い断熱性を有する発泡体が得られる。ここで、熱線輻射抑制剤とは、近赤外または赤外領域（例えば、８００〜３０００ｎｍ程度の波長域）の光を反射・散乱・吸収する特性を有する物質をいう。
【００７４】
前記熱線輻射抑制剤としては、例えば、グラファイト、カーボンブラック等の炭素材料；アルミニウムペースト等の金属ペースト；酸化チタン等の金属酸化物；硫酸バリウム等の金属硫酸塩；等が挙げられる。これら熱線輻射抑制剤は、単独で使用しても良く、２種類以上を併用しても良い。これら熱線輻射抑制剤の中では、熱線輻射抑制効果の面から、炭素材料、金属ペーストが好ましく、炭素材料がより好ましく、グラファイトが特に好ましい。
【００７５】
上記熱線輻射抑制剤を含む場合、その含有量は、第１及び第２のスチレン系樹脂の合計１００重量部に対して、０．１重量部以上、１０重量部以下であることが好ましく、より好ましくは１重量部以上、８重量部以下である。
【００７６】
本発明においては、さらに、ラジカル発生剤を併用してもよい。ラジカル発生剤により、スチレン系樹脂押出発泡体の難燃性を向上させることができる。
【００７７】
前記ラジカル発生剤としては、例えば、２，３−ジメチル−２，３−ジフェニルブタン、２，３−ジエチル−２，３−ジフェニルブタン、３，４−ジメチル−３，４−ジフェニルヘキサン、３，４−ジエチル−３，４−ジフェニルヘキサン等のジアルキルジフェニルアルカン；２，４−ジフェニル−４−メチル−１−ペンテン、２，４−ジフェニル−４−エチル−１−ペンテン等のジフェニルアルキルアルケン；ポリ−１，４−ジイソプロピルベンゼン等のポリジアルキルベンゼン；ジクミルパーオキサイド等の過酸化物；等が挙げられる。
【００７８】
これらの中でも、樹脂加工温度条件にて安定なものが好ましく、具体的にはジアルキルジフェニルアルカン、ポリジアルキルベンゼンが好ましく、２，３−ジメチル−２，３−ジフェニルブタン、ポリ−１，４−ジイソプロピルベンゼンがより好ましい。
【００７９】
ラジカル発生剤は、第１及び第２のスチレン系樹脂の合計１００重量部に対して、０．０５重量部以上、０．５重量部以下が好ましい。
【００８０】
本発明においては、更に、難燃性を向上させる目的で、熱安定性能を損なわない範囲で、リン酸エステル、ホスフィンオキシド等のリン系難燃剤を併用することができる。
【００８１】
前記リン酸エステルとしては、例えば、トリフェニルホスフェート、トリクレジルホスフェート、トリキシリレニルホスフェート、クレジルジフェニルフォスフェート、２−エチルヘキシルジフェニルホスフェート、トリメチルホスフェート、トリエチルホスフェート、トリブチルホスフェート、トリス（２−エチルヘキシル）ホスフェート、トリス（ブトキシエチル）ホスフェート、縮合リン酸エステル、及びトリス（トリブロモネオペンチル）ホスフェート等のハロゲン含有リン酸エステル等が挙げられ、特にトリフェニルホフェート、及びトリス（トリブロモネオペンチル）ホスフェートが好ましい。前記ホスフィンオキシドとしては、トリフェニルホスフィンオキシドが好ましい。これらリン酸エステル及びホスフィンオキシドは単独で使用してもよく、２種以上併用しても良い。
【００８２】
リン系難燃剤難燃剤を含む場合、その含有量は、第１及び第２のスチレン系樹脂１００重量部に対して、０．１重量部以上、２重量部以下が好ましい。
【００８３】
また、本発明のスチレン系樹脂押出発泡体を製造する際、難燃剤組成物に用いた安定剤とは別に、第２の安定剤として、押出発泡用の安定剤を用いることもできる。押出発泡用安定剤（第２の安定剤）としては、難燃剤組成物用の安定剤と同様のものを用いることができ、中でも、エポキシ化合物、フェノール系安定剤、ホスファイト系安定剤、多価アルコール部分エステルが好ましく、フェノール系安定剤、多価アルコール部分エステルがより好ましい。
【００８４】
押出発泡用安定剤（第２の安定剤）を用いる場合、その量は、第１及び第２のスチレン系樹脂１００重量部に対して、０．０５重量部以上、１０重量部以下であることが好ましく、０．１重量部以上、５重量部以下であることが好ましい。また、難燃剤組成物中の安定剤と押出発泡用安定剤（第２の安定剤）の合計量は、第１及び第２のスチレン系樹脂１００重量部に対して、０．１質量部以上、２０質量部以下であることが好ましく、０．２重量部以上、１０重量部以下以下であることが好ましい。さらに、押出発泡用安定剤（第２の安定剤）の量は、難燃剤組成物中の安定剤１００重量部に対して、５重量部以上、２００重量部以下であることが好ましく、より好ましくは１０重量部以上１００重量部以下、さらに好ましくは２０重量部以上、５０重量部以下である。
【００８５】
本発明のスチレン系樹脂押出発泡体においては、必要に応じ、本発明の効果を阻害しない範囲で、加工助剤；前記以外の難燃剤；難燃助剤；酸化防止剤；帯電防止剤；充填剤；顔料等の着色剤；等の他の添加剤を用いてもよい。前記加工助剤としては、ステアリン酸カルシウム等の脂肪酸金属塩；脂肪酸アミド；脂肪酸エステル；流動パラフィン；オレフィン系ワックス；タルク、ベントナイト等の粘土鉱物；等が挙げられる。
【００８６】
本発明のスチレン系樹脂押出発泡体は、難燃剤組成物および第２のスチレン系樹脂と、必要に応じて他の添加剤等とを、ドライブレンド等の公知の混合手段により混合して予備混合物を調製した後、押出機等の加熱溶融手段に供給し加熱して溶融・混練し、該予備混合物に発泡剤を添加して流動ゲル状の混合物とし、押出発泡に適する温度に冷却した後、ダイを通して該混合物を低圧領域に押出発泡して発泡体を形成することにより好ましく製造することができる。
【００８７】
前記予備混合物を加熱溶融混練する際の加熱温度は、使用するスチレン系樹脂が溶融する温度以上であればよいが、難燃剤などの影響も含め、樹脂の分子劣化ができる限り抑制される温度であることが好ましく、例えば１６０℃以上、２４０℃以下が好ましく、より好ましくは２２５℃以下である。溶融混練時間は、単位時間当たりの押出量、溶融混練手段などに応じて調整できる。溶融混練手段としては、例えばスクリュー型の押出機が好ましく、より好ましくはスクリュー型の単軸押出機等が挙げられるが、通常の押出発泡に用いられているものであれば特に限定はない。
【００８８】
また、発泡剤の添加は、任意のタイミングで実施できるが、予備混合物が十分に溶融混練された段階で行うのが好ましい。発泡剤を添加する際は、例えば５ＭＰａ以上、好ましくは１０ＭＰａ以上の高圧条件下にて発泡剤を圧入することが好ましい。発泡剤を圧入する圧力は、加熱温度、及び発泡剤に応じて調整する。発泡剤を添加するときの予備混合物の加熱温度は、１６０℃以上、２４０℃以下が好ましく、より好ましくは１８０℃以上、２３０℃以下である。
【００８９】
押出発泡する際の温度は、１００〜１５０℃が好ましく、１１０〜１４０℃がより好ましい。また、混合物を押出発泡する低圧領域の圧力は、０．５ＭＰａ以下が好ましく、大気圧（１０１３ｈＰａ）がより好ましい。押出発泡には、例えば、開口部が直線のスリット形状を有するスリットダイを好ましく用いることができる。ダイの厚さは、例えば０．５〜１００ｍｍであり、幅は、例えば１０〜１０００ｍｍである。
【００９０】
押出発泡した発泡体を成形する方法も、特に制限されないが、例えば、スリットダイより圧力開放して得られた発泡体をスリットダイと密着または接して設置した成形金型および成形ロールなどを用いて、断面積の大きい板状発泡体を成形するといった一般的な方法を用いることができる。
【００９１】
本発明のスチレン系樹脂押出発泡体の厚さは特に制限されず、用途に応じて適宜選択される。例えば、建材などの用途に使用される断熱材の場合、好ましい断熱性、曲げ強度および圧縮強度を付与せしめるためには、通常の板状物のように厚さのあるものが好ましく、通常１０〜１５０ｍｍ、好ましくは２０〜１００ｍｍである。
【００９２】
本発明のスチレン系樹脂押出発泡体における平均セル径（気泡径）は、断熱性の観点から、０．０２ｍｍ以上、１．５ｍｍ以下であることが好ましく、０．０５ｍｍ以上、１．０ｍｍ以下であることがより好ましい。
【００９３】
本発明では、上記他の発泡剤として水を用いることにより、スチレン系樹脂押出発泡体中に、気泡径（セル径）が０．２ｍｍ以下の小さい気泡（以下、小気泡という）と、気泡径（セル径）が０．２５ｍｍ以上（好ましくは０．２５ｍｍ以上、１ｍｍ以下）の大きな気泡（以下、大気泡という）が海島状に混在した気泡構造を有する発泡体が得られ、このような発泡体では断熱性能がいっそう向上したものとなる。
【００９４】
小気泡及び大気泡が混在した気泡構造の発泡体においては、発泡体断面積あたりに占める小気泡の面積の割合（小気泡の単位断面積あたりの占有面積率）（以下、「小気泡占有面積率」という）は、５％以上、９５％以下であることが好ましく、１０％以上、９０％以下であることがより好ましく、２０％以上、８０％以下であることがさらに好ましく、２５％以上、７０％以下であることが特に好ましい。
【００９５】
本発明のスチレン系樹脂押出発泡体の密度は、軽量でかつ優れた断熱性および曲げ強度、圧縮強度を付与せしめるため、１５ｋｇ／ｍ３以上、５０ｋｇ／ｍ３以下であることが好ましく、２０ｋｇ／ｍ3以上、４０ｋｇ／ｍ3以下であることがさらに好ましい。スチレン系樹脂押出発泡体は、曲げ強度が２０〜１００Ｎ／ｃｍ2であることが好ましく、圧縮強度が５〜７０Ｎ／ｃｍ2であることが好ましい。
【００９６】
本発明のスチレン系樹脂押出発泡体は、ＪＩＳ  Ａ９５１１の燃焼試験方法に合格することが難燃性の観点から好ましい。
【００９７】
また、本発明のスチレン系樹脂押出発泡体の酸素指数は、例えば、２６％以上であることが難燃性の観点から好ましく、より好ましくは２７％以上、特に好ましくは２８％以上である。なお酸素指数の上限は特に限定されないが、例えば、３５％以下、特に３０％以下程度でも十分に優れた難燃性を有するものであると評価される。
【００９８】
本発明のスチレン系樹脂押出発泡体は、優れた熱安定性、難燃性および断熱性を有しており、建材用途の断熱材として好適に用いられる。
【実施例】
【００９９】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。なお、以下においては、特に断りのない限り、「部」は「重量部」を、「％」は「重量％」を意味する。
【０１００】
実施例および比較例において使用した原料は、次の通りである。
（Ａ）スチレン系樹脂
・６８０（ＰＳジャパン（株）製）
・Ｇ９４０１（ＰＳジャパン（株）製）
（Ｂ）難燃剤
・臭素化スチレン−ブタジエンブロックポリマー［ケムチュラ製、ＥＭＥＲＡＬＤ  ＩＮＮＯＶＡＴＩＯＮ  ３０００、Ｍｗ１００，０００〜１６０，０００、臭素含有率６５％］
（Ｃ）安定剤
エポキシ化合物
・クレゾールノボラック型エポキシ樹脂［ハンツマンジャパン製、ＥＣＮ−１２８０，エポキシ当量２１２〜２３３ｇ／ｅｑ．］
フェノール系安定剤
・ペンタエリトリトールテトラキス［３−（３’，５’−ジ−ｔｅｒｔ−ブチル−４’−ヒドロキシフェニル）プロピオネート］  ［ケムチュラ製  ＡＮＯＸ２０］
ホスファイト系安定剤
・３，９−ビス（２，４−ジ−ｔｅｒｔ−ブチルフェノキシ）−２，４，８，１０−テトラオキサ−３，９−ジホスファスピロ［５．５］ウンデカン  ［ケムチュラ製  Ｕｌｔｒａｎｏｘ６２６］
多価アルコール部分エステル
・ジペンタエリスリトール−アジピン酸反応混合物［味の素ファインテクノ製、プレンライザーＳＴ２１０］
（Ｄ）ラジカル発生剤
・ポリ−１，４−ジイソプロピルベンゼン  ［ＵＮＩＴＥＤ  ＩＮＩＴＩＡＴＯＲＳ製  ＣＣＰＩＢ］
（Ｅ）発泡剤
・イソブタン［三井化学株式会社製］
・工業ブタン［岩谷産業株式会社製］
・水［水道水］
・ジメチルエーテル［三井化学株式会社製］
（Ｆ）その他添加剤
・タルク［林化成製、タルカンパウダーＰＫ−Ｚ］
・ベントナイト［ホージュン製、ベンゲルブライト１１Ｋ］
・シリカ［エボニックデグサジャパン製、カープレックスＢＳ３０４Ｆ］
・ステアリン酸カルシウム
【０１０１】
実施例および比較例にて実施した評価方法は、次の通りである。
（１）難燃剤組成物中の臭素含有率
酸素フラスコ燃焼法にて、臭素系難燃剤を含有する難燃剤組成物を分解した後、イオンクロマトグラフ法にてＢｒ含有量を定量した。
【０１０２】
（２）難燃剤組成物の５％重量減少温度
試料重量：７ｍｇ
測定装置：ＴＧ−ＤＴＧ６０Ａ（島津製作所製）
測定セル：アルミニウム
測定雰囲気：窒素（２０ｍｌ／ｍｉｎ）
温度条件：室温（約２５℃）から４００℃まで１０℃／ｍｉｎの昇温速度で加熱
５％重量減少温度：該試料の１５０℃における試料の重量を基準とし、そこから試料重量が５％減少する温度。
【０１０３】
（３）難燃剤組成物の外観（変色）
ペレット化された難燃剤組成物の外観を目視で観察し、黒スジ及び黒斑点等の変色の程度に基づき、下記基準にて評価した。
◎：変色が全くない
○：変色がほどんどない
×：変色が認められる
【０１０４】
（４）難燃剤組成物の外観（ペレット形状）
難燃剤組成物をペレット化する際のストランドカット法によるカット面を観察し、円柱状にカットされたものを合格（○）とし、そうでないものを不合格（×）とした。
【０１０５】
（５）押出発泡体の燃焼性
実施例または比較例で得られた押出発砲体のサンプルを室内で保管し、製造後７日経過した発泡体サンプルの燃焼性をＪＩＳ  Ａ９５１１に準拠して測定した。
○：３秒以内に炎が消えて、残じんがなく、燃焼限界指示線を超えて燃焼しないとの基準を満たす。
×：上記基準を満たさない。
【０１０６】
（６）押出発泡体の酸素指数
実施例または比較例で得られた押出発泡体の酸素指数をＪＩＳ  Ｋ  ７２０１：１９９９に準拠して測定した。
【０１０７】
（７）押出発泡体の外観（異物発生／変色）
押出発砲体の外観を目視で観察し、異物の発生と変色のいずれもが認められないものを合格（○）とし、異物の発生または変色が認められるものを不合格（×）とした。
【０１０８】
（実施例１）
［難燃剤組成物の作製］
難燃剤としての臭素化ＳＢＳブロックポリマー（ＥＭＥＲＡＬＤ  ＩＮＮＯＶＡＴＩＯＮ  ３０００）と、スチレン系樹脂（ポリスチレン６８０）とを、安定剤としての、エポキシ化合物であるクレゾールノボラック型エポキシ樹脂（ＡＲＡＬＤＩＴＥ  ＥＣＮ−１２８０）、フェノール系安定剤であるペンタエリトリトールテトラキス［３−（３’，５’−ジ−ｔｅｒｔ−ブチル−４’−ヒドロキシフェニル）プロピオネート］（ＡＮＯＸ２０）、及びホスファイト系安定剤である３，９−ビス（２，４−ジ−ｔｅｒｔ−ブチルフェノキシ）−２，４，８，１０−テトラオキサ−３，９−ジホスファスピロ［５．５］ウンデカン（Ｕｌｔｒａｎｏｘ６２６）と共に表１に示す割合で量りとってドライブレンドした。このドライブレンド物を表１に示す口径及びＬ／Ｄの同方向２軸押出機に供給し、表１に示すシリンダ設定温度、スクリュー回転数、吐出量で押出し、ストランドカット法にて押出物を切断して、ペレット状の難燃剤組成物を作製した。なお前記押出機のダイ出口での樹脂温度は１９５℃であり、押出機の比エネルギーは表１に示す通りであった。得られた難燃剤組成物（ペレット）の５％重量減少温度及び外観（変色・ペレット形状）は、表１に示した通りであり、いずれも問題無いものであった。
【０１０９】
［押出発泡体の作製］
スチレン系樹脂１００部（難燃剤組成物中のスチレン系樹脂も含む）と、前記で得られた難燃剤組成物（ペレット）６．０部、ラジカル発生剤としてのポリ−１，４−ジイソプロピルベンゼン０．１部、ステアリン酸カルシウム０．１部、タルク０．５部、ベントナイト０．５部、及びシリカ０．２部とをドライブレンドして予備混合物を調製した。
口径１５０ｍｍの単軸押出機（第一押出機）と口径２００ｍｍの単軸押出機（第二押出機）、及び冷却機を直列に連結した押出機へ、上記予備混合物を約８００ｋｇ／ｈｒで供給した。
第一押出機に供給した予備混合物は、樹脂温度２２５℃に加熱して溶融ないし可塑化、混練した。発泡剤（スチレン系樹脂１００部に対して、水（水道水）０．７部、イソブタン３．５部およびジメチルエーテル２部）を第一押出機の先端付近で混練物中に圧入した。その後、第一押出機に連結された第二押出機及び冷却機に混練物を送り出し、この冷却機で樹脂温度を１２０℃に冷却し、冷却機先端に設けた厚さ２ｍｍ×幅４００ｍｍの長方形断面の口金より大気中へ押出発泡させた後、口金に密着させて設置した成形金型とその下流側に設置した成形ロールにより、厚さ６０ｍｍ×幅１０００ｍｍである断面形状の押出発泡板を得、カッターにて厚み５０ｍｍ×幅９１０ｍｍ×長さ１８２０ｍｍにカットした。得られた発泡体の燃焼性、酸素指数、外観（異物発生／変色）は、表１に示した通り、いずれも問題ないものであった。
【０１１０】
（実施例２）
バレル温度を表１に示す温度に変更する以外は実施例１と同様の操作により難燃剤組成物を得た。この時ダイ出口での樹脂温度は１９７℃であった。得られた難燃剤組成物は、表１に示す様に、５％重量減少温度、外観（変色）、外観（ペレット形状）のいずれの点でも問題無いものであった。さらに得られた難燃剤組成物を使用した以外は、実施例１と同様の操作により、押出発泡体を得た。得られた発泡体は、表１に示す様に、燃焼性、酸素指数、外観（異物発生／変色）ともに問題ないものであった。
【０１１１】
（実施例３）
スクリュー回転数を表１に示す値とした以外は実施例１と同様の操作により難燃剤組成物を得た。この時ダイ出口での樹脂温度は１９８℃であった。得られた難燃剤組成物は、表１に示す様に、５％重量減少温度、外観（変色）、外観（ペレット形状）のいずれの点でも問題無いものであった。さらに得られた難燃剤組成物を使用した以外は、実施例１と同様の操作により、押出発泡体を得た。得られた発泡体は、表１に示す様に、燃焼性、酸素指数、外観（異物発生／変色）ともに問題ないものであった。
【０１１２】
（実施例４）
吐出量を表１に示す量とした以外は実施例３と同様の操作により難燃剤組成物を得た。この時ダイ出口での樹脂温度は１９７℃であった。得られた難燃剤組成物は、５％重量減少温度、外観（変色）、外観（ペレット形状）のいずれの点でも問題無いものであった。さらに得られた難燃剤組成物を使用した以外は、実施例１と同様の操作により、押出発泡体を得た。得られた発泡体は、表１に示す様に、燃焼性、酸素指数、外観（異物発生／変色）ともに問題ないものであった。
【０１１３】
（実施例５）
口径、Ｌ／Ｄ、スクリュー回転数、吐出量を表１に示す値とした以外は実施例１と同様の操作により難燃剤組成物を得た。この時ダイ出口での樹脂温度は１９２℃であった。得られた難燃剤組成物は、５％重量減少温度、外観（変色）、外観（ペレット形状）のいずれの点でも問題無いものであった。さらに得られた難燃剤組成物を使用した以外は、実施例１と同様の操作により、押出発泡体を得た。得られた発泡体は、表１に示す様に、燃焼性、酸素指数、外観（異物発生／変色）ともに問題ないものであった。
【０１１４】
（実施例６）
スクリュー回転数、吐出量を表１に示す値とした以外は実施例５と同様の操作により難燃剤組成物を得た。この時ダイ出口での樹脂温度は２１１℃であった。得られた難燃剤組成物は、５％重量減少温度、外観（変色）、外観（ペレット形状）のいずれの点でも問題無いものであった。得られた難燃剤組成物を使用した以外は、実施例１と同様の操作により、押出発泡体を得た。得られた発泡体は、表１に示す様に、燃焼性、酸素指数、外観（異物発生／変色）ともに問題ないものであった。
【０１１５】
（実施例７）
口径、Ｌ／Ｄ、スクリュー回転数、吐出量を表１に示す値とした以外は実施例１と同様の操作により難燃剤組成物を得た。この時ダイ出口での樹脂温度は１８６℃であった。得られた難燃剤組成物は、表１に示す様に、５％重量減少温度、外観（変色）、外観（ペレット形状）のいずれの点でも問題無いものであった。さらに得られた難燃剤組成物を使用した以外は、実施例１と同様の操作により、押出発泡体を得た。得られた発泡体は、表１に示す様に、燃焼性、酸素指数、外観（異物発生／変色）ともに問題ないものであった。
【０１１６】
（実施例８）
スチレン系樹脂をＰＳＪ製Ｇ９４０１とした以外は実施例１と同様の操作により難燃剤組成物を得た。この時ダイ出口での樹脂温度は２０５℃であった。得られた難燃剤組成物は、表１に示す様に、５％重量減少温度、外観（変色）、外観（ペレット形状）のいずれの点でも問題無いものであった。さらに得られた難燃剤組成物を使用した以外は、実施例１と同様の操作により、押出発泡体を得た。得られた発泡体は、表１に示す様に、燃焼性、酸素指数、外観（異物発生／変色）ともに問題ないものであった。
【０１１７】
（実施例９）
フェノール系安定剤であるペンタエリトリトールテトラキス［３−（３’，５’−ジ−ｔｅｒｔ−ブチル−４’−ヒドロキシフェニル）プロピオネート］（ＡＮＯＸ２０）、多価アルコール部分エステルとしてジペンタエリスリトール−アジピン酸反応混合物（プレンライザーＳＴ２１０）を表１に示す量に変更した以外は実施例１と同様の操作により難燃剤組成物を得た。この時ダイ出口での樹脂温度は１９８℃であった。得られた難燃剤組成物は、表１に示す様に、５％重量減少温度、外観（変色）、外観（ペレット形状）のいずれの点でも問題無いものであった。さらに得られた難燃剤組成物を使用した以外は、実施例１と同様の操作により、押出発泡体を得た。得られた発泡体は、表１に示す様に、燃焼性、酸素指数、外観（異物発生／変色）ともに問題ないものであった。
【０１１８】
（比較例１）
バレル温度を表１に示す温度とした以外は実施例１と同様の操作により難燃剤組成物を得た。得られた難燃剤組成物は、表１に示す様に、５％重量減少温度、外観（黒スジ等の変色が発生）、外観（ペレット形状）のいずれの点でも実施例と比較して劣るものであった。さらに得られた難燃剤組成物を使用した以外は、実施例１と同様の操作により、押出発泡体を得た。得られた発泡体は、表１に示す様に、実施例と比較して、燃焼性、酸素指数、外観（異物発生／変色）ともに劣る結果となった。
【０１１９】
（比較例２）
吐出量を表１に示す量とした以外は実施例４と同様の操作により難燃剤組成物を得た。得られた難燃剤組成物は、表１に示す様に、５％重量減少温度が２４６℃、外観（黒スジ等の変色が発生）、外観（ペレット形状）のいずれの点でも実施例と比較して劣るものであった。さらに得られた難燃剤組成物を使用した以外は、実施例１と同様の操作により、押出発泡体を得た。得られた発泡体は、表１に示すように、実施例と比較して、燃焼性、酸素指数、外観（異物発生／変色）ともに劣る結果となった。
【０１２０】
（比較例３）
Ｌ／Ｄを表１に示す値とした以外は実施例１と同様の操作により難燃剤組成物を得た。得られた難燃剤組成物は、表１に示す様に、外観（ペレット形状）については問題無いものの、５％重量減少温度、外観（黒スジ等の変色が発生）の点で実施例と比較して劣るものであった。さらに得られた難燃剤組成物を使用した以外は、実施例１と同様の操作により、押出発泡体を得た。得られた発泡体は、表１に示すように、実施例と比較して、燃焼性、酸素指数、外観（異物発生／変色）ともに劣る結果となった。
【０１２１】
【表１】
0006491430.tif 000006